(57)【要約】      （修正有）【課題】非露光部の溶解速度が小さいポジ型感光性ポリイミドを完成させることによって、本来ポリイミド樹脂が有する耐熱性、電気特性、機械的特性及び不燃性等の特性を有し、かつ屈曲性が高い感光性ポリイミド前駆体組成物を提供する。また、その感光性ポリイミド前駆体組成物を用いた電子部品を提供する。【解決手段】感光性ポリイミド前駆体組成物は、少なくとも１種のポリイミド前駆体（つまり、ポリイミド前駆体は、ブレンド物であってもかまわない）、感光剤及び極性有機溶媒を含有するものであって、感光性ポリイミド前駆体組成物を構成する１種の芳香族テトラカルボン酸二無水物を含み、かつ感光性ポリイミド前駆体組成物を構成する芳香族ジアミンを含むポリイミド前駆体で構成されている。【選択図】なし【特許請求の範囲】
【請求項１】
少なくとも１種の芳香族テトラカルボン酸二無水物と、少なくとも１種の芳香族ジアミンとの重合により得られる少なくとも１種のポリイミド前駆体と、感光剤と、極性有機溶媒を含有する感光性ポリイミド前駆体組成物であって、
感光性ポリイミド前駆体組成物を構成する芳香族テトラカルボン酸二無水物は、下記化学式（Ｉ）及び下記化学式（ＩＩ）で示される芳香族テトラカルボン酸二無水物を含み、かつ感光性ポリイミド前駆体組成物を構成する芳香族ジアミンは、下記化学式（ＩＩＩ）で示される芳香族ジアミンを含むポリイミド前駆体で構成されていることを特徴とする感光性ポリイミド前駆体組成物。
【化１】
2009157326.tif 000013
【化２】
2009157326.tif 000014
【化３】
2009157326.tif 000015
【請求項２】
前記感光性ポリイミド前駆体組成物を構成するポリイミド前駆体は、下記化学式（ＩＶ）で示される構成単位及び下記化学式（Ｖ）で示される構成単位を含むポリイミド前駆体を含む、請求項１に記載の感光性ポリイミド前駆体組成物。
【化４】
2009157326.tif 000016
【化５】
2009157326.tif 000017
【請求項３】
請求項１又は２に記載の感光性ポリイミド前駆体組成物をイミド転化してなるフィルム又は塗膜を備える電子部品。
【発明の詳細な説明】
【技術分野】
【０００１】
本発明は、感光性ポリイミド前駆体組成物、及びこの感光性ポリイミド前駆体組成物を用いて形成されるカバーレイ（回路保護）等を備える電子部品に関する。
【背景技術】
【０００２】
フレキシブルプリント配線板（以下「ＦＰＣ」と称する）用のカバーレイフィルムは、銅貼積層板（以下「ＣＣＬ」と称する）を用いて形成された導体回路パターンの回路保護を目的として使用される。このカバーレイの取付方法としては、「片面が接着剤処理されたポリイミド樹脂等のフィルム（以下「カバーレイフィルム」と称す）の所定の位置に予め穴開け加工しておき、そのカバーレイフィルムを、回路が形成されたＣＣＬ板に熱ラミネートあるいはプレス等する」という方法が一般的に用いられている。
【０００３】
しかしながら、ＦＰＣの回路の微細化が急速に進行している現在において、「カバーレイフィルムに予めＦＰＣの回路の端子部や部品との接合部に合致する穴や窓を形成した後に回路パターンとの位置合わせをしながらカバーレイフィルムをＣＣＬ板に貼り付ける」という方法には、作業性や位置精度の点から限界があり、歩留りが悪く、工程も繁雑であるという問題がある。
【０００４】
一方、カバーレイフィルムを用いない方法として、感光性ポリイミドを用いる方法が開発されたが、これらの多くは、リジット基板に使用されてきたソルダーレジストを応用したものであるため、屈曲性に乏しく、しかも本来ポリイミド樹脂が有している電気特性、機械的特性及び耐熱性等の優れた特性が損なわれしまうものである。
【０００５】
感光性ポリイミドにはポジ型とネガ型がある。ポジ型感光性ポリイミドでは、基材上に成型した感光性ポリイミド層はアルカリ溶液に対して難溶であるが、光を照射するとアルカリ溶液に対して可溶になるものである。一般的にポジ感光性ポリイミドは、非露光部での溶解速度が大きく、その結果、溶解する必要のない部分が溶解し、カバーレイ層が薄くなり、カバーレイとしての電気特性、機械的特性に問題が発生する。
【０００６】
ネガ型感光性ポリイミドでは、基材上に成型した感光性ポリイミド層はアルカリ溶液に対して可溶であり、光を照射するとアルカリ溶液に対して難溶になるものである。一般的にネガ型感光性ポリイミドは、ポジ感光性ポリイミドに比べて、比較的非露光部の溶解は少なく、現在市販されている感光性ポリイミドはほとんどがネガ型感光性ポリイミドである。しかしながら、ネガ型感光性ポリイミドは光照射による架橋反応を利用されている為、得られたカバーレイ層は、屈曲性に乏しいという問題がある。
【発明の開示】
【発明が解決しようとする課題】
【０００７】
本発明の課題は、非露光部の溶解速度が小さいポジ型感光性ポリイミドを完成させることにことにある。このことによって、屈曲性が高く、必要な特性を十分に発揮する厚みのカバーレイ層を得ることができる。また、本発明の別の課題は、その感光性ポリイミド前駆体組成物を用いた電子部品を提供することにある。
【課題を解決するための手段】
【０００８】
本発明に係る感光性ポリイミド前駆体組成物は、少なくとも１種のポリイミド前駆体（つまり、ポリイミド前駆体は、ブレンド物であってもかまわない）、感光剤及び極性有機溶媒を含有するものであって、感光性ポリイミド前駆体組成物を構成する芳香族テトラカルボン酸二無水物は、下記化学式（Ｉ）及び下記化学式（ＩＩ）で示される芳香族テトラカルボン酸二無水物を含み、かつ感光性ポリイミド前駆体組成物を構成する芳香族ジアミンは、下記化学式（ＩＩＩ）で示される芳香族ジアミンを含むポリイミド前駆体で構成されている。
【０００９】
【化１】
2009157326.tif 000002
【００１０】
【化２】
2009157326.tif 000003
【００１１】
【化３】
2009157326.tif 000004
【００１２】
また、本発明において、感光性ポリイミド前駆体組成物を構成するポリイミド前駆体は、下記化学式（ＩＶ）で示される構成単位及び下記化学式（Ｖ）で示される構成単位を含むポリイミド前駆体を含むことが好ましい。
【００１３】
【化４】
2009157326.tif 000005
【００１４】
【化５】
2009157326.tif 000006
【００１５】
また、本発明において、化学式（ＩＶ）で示される構成単位と、化学式（Ｖ）で示される構成単位の割合が、モル比で、９：１から５:５であることが好ましい。
【００１６】
また、本発明において、上述したような感光性ポリイミド前駆体組成物は、カバーレイ等の原材料として電子部品等に応用することができる。例えば、導体回路パターン上に感光性ポリイミド前駆体組成物を塗布・乾燥しその塗膜を無機アルカリ水溶液で現像した後にその塗膜中のポリイミド前駆体をイミド転化すればポリイミド製のカバーレイ層を形成することができる。
【発明の効果】
【００１７】
本発明の感光性ポリイミド前駆体組成物は、非露光部の溶解速度が小さいポジ型感光性ポリイミドであり、その結果、本来ポリイミド樹脂が有する耐熱性、電気特性、機械的特性及び不燃性等の特性を有したカバーレイ層が形成できる。
【発明を実施するための最良の形態】
【００１８】
本発明に係る感光性ポリイミド前駆体組成物は、少なくとも１種のポリイミド前駆体（つまり、ポリイミド前駆体は、ブレンド物であってもかまわない）、感光剤及び極性有機溶媒を含有するものであって、感光性ポリイミド前駆体組成物を構成する芳香族テトラカルボン酸二無水物は、下記化学式（Ｉ）及び下記化学式（ＩＩ）で示される芳香族テトラカルボン酸二無水物を含み、かつ感光性ポリイミド前駆体組成物を構成する芳香族ジアミンは、下記化学式（ＩＩＩ）で示される芳香族ジアミンを含むポリイミド前駆体で構成されている。
【００１９】
【化１】
2009157326.tif 000007
【００２０】
【化２】
2009157326.tif 000008
【００２１】
化学式（Ｉ）及び化学式（ＩＩ）で示される芳香族テトラカルボン酸二無水物以外の、本発明に利用可能な芳香属テトラカルボン酸二無水物としては３，４，３'，４'−ベンゾフェノンテトラカルボン酸二無水物、無水ピロメリット酸、３，４，３'，４'−ジフェニルスルホキシドテトラカルボン酸二無水物、２，３，３'，４'−ジフェニルエーテルテトラカルボン酸二無水物、３，４，３'，４'−ジフェニルスルフィドテトラカルボン酸二無水物、２，３，３'，４'−ビフェニルテトラカルボン酸二無水物、２，３，３'，４'−ジフェニルメタンテトラカルボン酸二無水物、３，４，３'，４'−ジフェニル（２，２−イソプロピリデン)テトラカルボン酸二無水物、２，３，３'，４'−ジフェニルスルホキシドテトラカルボン酸二無水物、３，４，３'，４'−ジフェニルエーテルテトラカルボン酸二無水物、３，４，３'，４'−ジフェニルスルホンテトラカルボン酸二無水物、２，３，３'，４'−ジフェニルスルホントラカルボン酸二無水物、２，３，３'，４'−ジフェニルスルフィドテトラカルボン酸二無水物、３，４，３'，４'−ジフェニルスルメタンテトラカルボン酸二無水物、２，３，３'，４'−ベンゾフェノンテトラカルボン酸二無水物、２，３，３'，４'−ジフェニル（２，２−イソプロピリデン)テトラカルボン酸二無水物、４，４'‐（ヘキサフルオロイソプロピル）フタル酸二無水物、ビスフェノール酸二無水物及び２，２−（３，４−ジカルボキシフェニル）−ヘキサフルオロプロパン二無水物等が挙げられ、これらは単独であるいは混合して用いることができる。なお、本発明において、３，４，３'，４'−ベンゾフェノンテトラカルボン酸二無水物、無水ピロメリット酸、２，２−（３，４−ジカルボキシフェニル）−ヘキサフルオロプロパン二無水物が特に好ましい。
【００２２】
【化３】
2009157326.tif 000009
【００２３】
また、化学式（ＩＩＩ）で示される芳香族ジアミン以外の、本発明に利用可能なジアミンとしては４，４'−ジアミノジフェニルエーテル（オキシジアニリン）、４，４'−ジアミノジフェニルメタン（メチレンジアニリン）、１，３‐ビス‐（３‐アミノフェノキシ）ベンゼン及びジアミノベンゾアニリド等が挙げられ、これらは単独であるいは混合して用いることができる。
【００２４】
また、本発明において、感光性ポリイミド前駆体組成物を構成するポリイミド前駆体は、下記化学式（ＩＶ）で示される構成単位及び下記化学式（Ｖ）で示される構成単位を含むポリイミド前駆体を含むことが好ましい。化学式（ＩＶ）で示される構成単位及び化学式（Ｖ）で示される構成単位を含むポリイミド前駆体は、アルカリ溶液による溶解を抑える効果を持つため、非光照射部の溶解を抑えることができ、その結果、光照射部分と非光照射部での溶解差を大きくすることができ、電気特性、機械的特性を十分に持ったカバーレイ層を形成することができる。また、化学式（ＩＶ）で示される構成単位及び化学式（Ｖ）で示される構成単位を含むポリイミド前駆体は、感光性ポリイミド前駆体組成物を構成する全ポリイミド前駆体１００重量部に対し、１重量部から５０重量部であることが好ましい。１重量部未満の場合、非露光部でのアルカリ溶液による溶解を抑える効果が不十分となり、その結果、溶解する必要のない部分が溶解し、カバーレイ層が薄くなり、カバーレイとしての電気特性、機械的特性に問題が発生する。また５０重量部を超える場合は、逆に露光部が溶解しにくくなり、必要以上に現像時間が長くなったり、露光部が溶けずに残ってしまったりする。
【００２５】
【化４】
2009157326.tif 000010
【００２６】
【化５】
2009157326.tif 000011
【００２７】
さらに、化学式（ＩＶ）で示される構成単位と、化学式（Ｖ）で示される構成単位の割合は、モル比で、９：１から５:５であることがより好ましい。この範囲からはずれる場合は、溶解を抑える効果が不十分となる。
【００２８】
本発明において有用な極性有機溶媒としては、例えば、Ｎ，Ｎ−ジメチルホルムアミド、Ｎ，Ｎ−ジメチルアセトアミド、Ｎ，Ｎ−ジエチルアセトアミド、Ｎ−メチル−２−ピロリドン、１，３−ジメチル−２−イミダゾリジノン、Ｎ−メチルカプロラクタム、ヘキサメチルホスホリックトリアミド、１，２−ジメトキシエタン、ジグライム、トリグライム、テトラヒドロフラン、１，４−ジオキサン、γ−ブチロラクトン、炭酸ジメチル、炭酸ジエチル、炭酸エチレン、炭酸プロピレン、ジエトキシエタン、ジメチルスルホキシド及びスルホラン等が挙げられる。好ましい溶媒はＮ，Ｎ−ジメチルアセトアミドである。これらの溶媒は単独で又は混合物して用いることができる。また、これらの溶媒はトルエンやキシレン等の芳香族炭化水素、メタノールやエタノール等のアルコール等の他の溶媒と混合して用いることができる。
【００２９】
また、本発明に係る感光性ポリイミド前駆体組成物は、ポリスチレン換算重量平均分子量が１０万以上２０万以下であることが好ましい。ところで、カバーレイ層は、ＣＣＬを用いて形成された導体回路パターン上に本発明の感光性ポリイミド前駆体組成物を所定の厚みで塗布し乾燥した後に、その塗膜の上にフォトマスクパターンをのせ、近紫外線によりその塗膜を露光した後、その塗膜を弱アルカリ溶液で洗浄して現像することにより所定の位置に穴や窓を開け、さらに、加熱してイミド化を完結させることにより形成される。このようなカバーレイ層形成工程において、ポリイミド前駆体の分子量が１０万以下であると現像工程においてアルカリ溶液による塗膜の溶出が大きく、精度の高い穴や窓を開けることが難しくなり、逆に分子量が２０万を越えると弱アルカリ溶液では現像しにくくなり穴形状の精度を高めることが難しく、高濃度のアルカリ溶液を用いるとカバーレイ層全体の特性が劣化するため好ましくない。
【００３０】
ポリイミド前駆体の分子量は、芳香属テトラカルボン酸二無水物と芳香属ジアミンの混合割合を代えることによって調整することができる。本発明において好ましい分子量を得るための混合割合は８０：１００〜９９：１００である。なお、この混合割合はテトラカルボン酸二無水物及び芳香属ジアミンのいずれが多くてもよい。
【００３１】
また、本発明の感光性ポリイミド前駆体組成物において、感光剤は、１，２‐ナフトキノンジアジド‐４‐スルホン酸エステル化合物及び１，２‐ナフトキノンジアジド‐５‐スルホン酸エステル化合物のいずれか１つまたはこれらの混合物であることが好ましい。なお、これらの感光剤は、４０５ｎｍを中心とする吸収波長を有する。１，２‐ナフトキノンジアジド‐４‐スルホン酸エステル化合物は１，２‐ナフトキノンジアジド‐４‐スルホン酸とヒドロキシベンゾフェノンとのエステル化合物であるのが好ましく、１，２‐ナフトキノンジアジド‐５‐スルホン酸エステル化合物は、１，２‐ナフトキノンジアジド‐５‐スルホン酸とヒドロキシベンゾフェノンとのエステル化合物であるのが好ましい。また、１，２‐ナフトキノンジアジド‐５‐スルホン酸は１，２‐ナフトキノン−（２）−ジアジド‐５‐スルホン酸であるのが好ましく、ヒドロキシベンゾフェノンは２，３，４−トリヒドロキシベンゾフェノンであるのが好ましい。これらの感光剤を用いれば、近紫外線の照射により高い露光効率を得ることができるからである。
【００３２】
また、このような感光剤は、ポリイミド前駆体の固形分１００重量部に対して、２０重量部以上８０重量部未満を占めるのが好ましい。感光剤量が３０重量部以下になると充分な感光性が得られず、逆に、感光剤量が８０重量部を超えるとポリイミドの特性に悪影響を与えるため好ましくないからである。
【００３３】
さらに化学式（ＩＶ）で示される構成単位及び化学式（Ｖ）で示される構成単位を含むポリイミド前駆体は、４０５ｎｍの波長を有する光に対して透明であり、成型したカバーレイ層に損失なく光が透過し、より高い露光効率を得ることができる。
【００３４】
また、本発明の感光性ポリイミド前駆体組成物には、銅配線回路の酸化などを防止するために、防錆剤を添加することができる。例えば、ベンゾトリアゾールあるいはその誘導体などが防錆剤として挙げられる。防錆剤は、感光性ポリイミド前駆体組成物の固形分１００重量部に対して０．１重量部以上１０重量部以下添加するのが好ましい。
【００３５】
また、本発明の感光性ポリイミド前駆体組成物には、スクリーン印刷後の平滑性を向上させるために、消泡剤あるいはレベリング剤などを添加することができる。例えば、オルガノポリシロキサン、ポリアクリル酸エステル、又はポリビニルエーテルなどが消泡剤あるいはレベリング剤として挙げられる。なお、これらの消泡剤あるいはレベリング剤のうち溶解度パラメータδが７．３ｃａｌ／ｃｍ3以上９．４ｃａｌ／ｃｍ3以下を示し、且つ、表面張力γが０．０２０Ｎ／ｃｍ以上０．０３５Ｎ／ｃｍ以下を示すものが特に好ましい。また、これらの消泡剤あるいはレベリング剤は、単独で使用してもよいし混合して使用してもよい。消泡剤あるいはレベリング剤は、感光性ポリイミド前駆体組成物の固形分１００重量部に対して０．０１から５重量部添加するのが好ましい。そして、感光性ポリイミド前駆体組成物に消泡剤やレベリング剤を添加した場合には、スクリーン印刷後に２０ｍｇ／分以上７０ｍｇ／分以下の溶媒揮発速度で１０分以上塗膜を乾燥させ、その後にその塗膜をイミド転化させるのが好ましい。このようにすれば、スクリーン印刷後の塗膜の平滑性を向上させることができる。
【００３６】
また、このような感光性ポリイミド前駆体組成物は、カバーレイフィルム等の原材料として電子部品等に応用することができる。例えば、ＣＣＬを用いて形成された導体回路パターン上に上記感光性ポリイミド前駆体組成物を１０〜１００μｍの範囲の厚みで塗布し１００度Ｃ前後の温度で乾燥した後にその塗膜の上にフォトマスクパターンをのせ、波長４００ｎｍ近辺の近紫外線によりその塗膜を露光した後、その塗膜を無機アルカリ水溶液で現像することにより所定の位置に穴や窓を開け、さらにその後、その塗膜中のポリイミド前駆体を２００〜２５０度Ｃの温度でイミド転化すれば、ポリイミド製カバーレイ層を形成することができる。
【００３７】
なお、ポストベイクの温度は銅などの電気回路の酸化を防ぐためには低い方が好ましい。このため、感光性ポリイミド前駆体組成物に予め３−ヒドロキシピリジン、３−ヒドロキシ安息香酸、ベンズイミダゾール、１−メチルイミダゾール、２−ヒドロキシ安息香酸、３−ヒドロキシフェニル酢酸、３−フェノールスルホン酸、４‐ヒドロキシピリジン等のイミド化剤を混合しておくことが好ましい。
【００３８】
以下、実施例を示して本発明を詳細に説明するが、本発明はこれらの実施例に限定され
るものではない。
【実施例１】
【００３９】
（１）ポリイミド前駆体溶液Ａの調製
５００ｍＬの３つ口フラスコに攪拌羽根を取り付けて合成容器とし、芳香族テトラカルボン酸二無水物として、上海市合成樹脂研究所製の２，２−ビス［４−（ジカルボキシフェノキシ）フェニルプロパン酸二無水物（以下「ＢＰＡＤＡ」と称する）２１．７４７ｇ（０．０４１８ｍｏｌ）と、三菱化学社製のビフェニルテトラカルボン酸二無水物（以下「ＢＰＤＡ」と称する）２８．６９ｇ（０．０９７６ｍｏｌ）及び溶媒として三菱ガス化学社製のＮ，Ｎ−ジメチルアセトアミド（以下「ＤＭＡＣ」と称する）２１６．０ｇを投入し、十分に溶解した。これに、芳香族ジアミンとして和歌山精化社製の４，４’−ジアミノジフェニルスルホン（以下「４４ＤＤＳ」と称する）３３．５６５ｇ（０．１３５ｍｏｌ）を加え、ポリイミド前駆体溶液Ａを得た。
【００４０】
（２）ポリイミド前駆体溶液Ｂの調製
５００ｍＬの３つ口フラスコに攪拌羽を取り付けて合成容器を組み立てた。そして、その合成容器に、和光純薬工業社製のピロメリット酸二無水物（以下「ＰＭＤＡ」と称する）１６．３４ｇ（０．０７５ｍｏｌ）と、和光純薬工業社製のＤＭＡＣ１３３．４８ｇとを投入し、十分に溶解した。これに、和歌山精化工業社製のジアミノベンゾアニリド（以下「ＤＡＢＡ」と称する）１７．０３ｇ（０．０７５ｍｏｌ）を加え、ポリイミド前駆体溶液Ｂを調整した。
【００４１】
（３）ポリイミド前駆体溶液Ｃの調製
ポリイミド前駆体溶液Ａとポリイミド前駆体溶液Ｂを、それぞれ固形分重量比率で、２５：７５になるように混合し、ポリイミド前駆体溶液Ｃを調製した。
【００４２】
（４）感光性ポリイミド前駆体組成物の調製
ポリイミド前駆体溶液Ｃの固形分１００重量部に対して１，２‐ナフトキノン−（２）−ジアジド‐４‐スルホン酸と２，３，４−トリベンゾフェノンのエステル化合物（以下「ＮＱＤエステル化合物」という）（ＮＴ−２００（東洋合成社製））が３０重量部となるように、ポリイミド前駆体溶液にＮＱＤエステル化合物を混合し、感光性ポリイミド前駆体組成物を調製し、評価した。評価結果を表１に示す。
【００４３】
（５）現像性の評価
銅貼積層板エスパネックスＭ（新日鐵化学社製）に感光性ポリイミド前駆体組成物をス
クリーン印刷した後、その塗膜を４０度Ｃの温度で２０分間、続いて８０度Ｃの温度で１
０分間乾燥し一次イミド化被膜を形成した。このときの一次イミド化被膜の厚みは１５μｍであった。そして、この一次イミド化被膜上にフォトマスクパターンを置いた後、一次イミド化被膜に４００ｎｍの近紫外線を３０分間照射した。次に、その一次イミド化被膜の露光部分と非露光部分の厚み（以下「現像前厚み」という）をダイヤルゲージにより測定した。続いて、その一次イミド化被膜を０．５ｗｔ％炭酸ナトリウム水溶液で露光部が完全に溶解するまで現像（以下「現像時間」という）し、現像液を水で洗い流した。そして、現像後の一次イミド化被膜を風乾で十分に乾燥させた後、現像前と同じ露光部分と非露光部分の厚み（以下「現像後厚み」という）をダイヤルゲージにより測定した。そして、現像前厚みから現像後厚みを引いた値を現像時間で除した値を溶解速度とした。
【実施例２】
【００４４】
ポリイミド前駆体溶液Ｃの固形分１００重量部に対して、ＮＱＤエステル化合物が５０重量部となるように、ポリイミド前駆体溶液にＮＱＤエステル化合物を混合した以外は、実施例１と同様にして感光性ポリイミド前駆体組成物を調製し評価した。評価結果を表１に示す。
【実施例３】
【００４５】
ＰＭＤＡ１６．３４ｇ（０．０７５ｍｏｌ）をＰＭＤＡ３２．６８ｇ（０．１４９８ｍｏｌ）に代え、ＤＭＡＣ１３３．４８ｇを三菱ガス化学社製のＮ−メチルピロリドン（以下「ＮＭＰ」と称する）３０６．２ｇに代え、ＤＡＢＡ１７．０３ｇ（０．０７５ｍｏｌ）を和光純薬工業社製の４，４'−ジアミノジフェニエーテル（以下「ＯＤＡ」と称する）３０．００ｇ（０．１４９８ｍｏｌ）に代えた以外は、実施例１と同様にして感光性ポリイミド前駆体組成物を調製し、評価した。評価結果を表１に示す。
【００４６】
（比較例１）
ポリイミド前駆体溶液Ｂのみを用いて感光性ポリイミド前駆体組成物を調整した以外は、実施例１と同様にして感光性ポリイミド前駆体組成物を調製し、評価した。評価結果を表１に示す。
【００４７】
（比較例２）
ポリイミド前駆体溶液Ｂのみを用いて感光性ポリイミド前駆体組成物を調整した以外は、実施例３と同様にして感光性ポリイミド前駆体組成物を調製し、評価した。評価結果を表１に示す。
【００４８】
【表１】
2009157326.tif 000012
【産業上の利用可能性】
【００４９】
本発明のポリイミド前駆体組成物あるいは感光性ポリイミド前駆体組成物は、耐熱電子部品用途に利用することができる。例えば、スクリーン印刷用オーバーコート剤、層間絶縁膜、保護膜（カバーレイ）等にとくに好適である。それ以外にも、接着剤、耐熱性ペーストとして利用することができる。